(57)【要約】【課題】透明性が高く、印刷適性を有し、かつ紫外線カット機能を有する透明積層体を提供すること。【解決手段】外層１、接着剤層２、及び内層３をこの順に有し、接着剤層２が、ベンゾトリアゾール系紫外線吸収剤及びベンゾフェノン系紫外線吸収剤を含む、透明積層体。【選択図】図１
2019069552.tif 000002
【特許請求の範囲】
【請求項１】
外層、接着剤層、及び内層をこの順に有し、
前記接着剤層が、ベンゾトリアゾール系紫外線吸収剤及びベンゾフェノン系紫外線吸収剤を含む、
透明積層体。
【請求項２】
前記ベンゾトリアゾール系紫外線吸収剤の量が、前記透明積層体の面積当たり、０．１０ｇ／ｍ２以上０．３０ｇ／ｍ２以下であり、
前記ベンゾフェノン系紫外線吸収剤の量が、前記透明積層体の面積当たり、０．１０ｇ／ｍ２以上２．００ｇ／ｍ２以下である、
請求項１に記載の透明積層体。
【請求項３】
前記外層及び前記内層が、それぞれ、ＬＬＤＰＥフィルムを含む単層構成又は多層構成の層である、請求項１又は２に記載の透明積層体。
【請求項４】
前記内層が、ＰＥＴ層を更に含む多層構成の層である、請求項３に記載の透明積層体。
【請求項５】
前記接着剤層が、２液硬化型の接着剤と、ベンゾトリアゾール系紫外線吸収剤及びベンゾフェノン系紫外線吸収剤とを含む、２液硬化型の紫外線吸収性接着剤組成物の硬化物から構成される層である、請求項１〜４のいずれか一項に記載の透明積層体。
【請求項６】
前記２液硬化型の接着剤の硬化剤が、脂肪族系硬化剤である、請求項５に記載の透明積層体。
【請求項７】
前記透明積層体について、測定波長２００ｎｍ〜５００ｎｍ、スキャン速度６００ｎｍ／分、及びスリット幅４．００ｎｍの条件にて紫外線透過率を測定したときに、波長３６０ｎｍｍ、３３０ｎｍ、及び２７０ｎｍにおける紫外線透過率がいずれも５．０％以下である、請求項１〜６のいずれか一項に記載の透明積層体。
【請求項８】
チューブ容器に用いられる、請求項１〜７のいずれか一項に記載の透明積層体。
【請求項９】
外層及び内層を、ベンゾトリアゾール系紫外線吸収剤及びベンゾフェノン系紫外線吸収剤を含む接着剤層を介して積層することを含む、透明積層体の製造方法。
【請求項１０】
前記外層と前記内層とを、２液硬化型の接着剤と、ベンゾトリアゾール系紫外線吸収剤及びベンゾフェノン系紫外線吸収剤とを含む、２液硬化型の紫外線吸収性接着剤組成物を用いるドライラミネートによって積層する、請求項９に記載の透明積層体の製造方法。
【請求項１１】
接着剤と、
ベンゾトリアゾール系紫外線吸収剤及びベンゾフェノン系紫外線吸収剤と、
酢酸エチルと
を含む、紫外線吸収性接着剤組成物。
【請求項１２】
前記接着剤が２液硬化型の接着剤である、請求項１１に記載の紫外線吸収性接着剤組成物。
【発明の詳細な説明】
【技術分野】
【０００１】
本発明は、透明積層体に関する。
【背景技術】
【０００２】
化粧品、医薬品、食品等の分野では、内容物を外部から視認できる透明容器が用いられる場合がある。透明容器を使用する場合、内容物を紫外線から保護するために、容器材料に紫外線吸収能を付与することが望まれる。
【０００３】
この点、特許文献１には、透明容器を構成する積層シートの最外層に紫外線吸収剤を添加することが記載されている。特許文献２には、ラミネートチューブ用積層体の一層を構成するポリエステル樹脂組成物層中に、紫外線安定化剤を含ませることが記載されている。特許文献３には、紫外線吸収剤を含む未延伸の熱可塑性樹脂層を、包装容器の外層又は内層として用いることが記載されている。これらの特許文献に記載された技術は、透明容器の材料である積層体のうちの一層に、紫外線吸収剤を練り込むことに関する。
【０００４】
なお、特許文献４には、有機系紫外線吸収剤を含む紫外線遮断層の両側に、酸素原子含有熱可塑性樹脂から成る有機系紫外線吸収剤移行阻止層が積層された積層フィルムが記載されている。
【０００５】
特許文献５には、紫外線吸収剤を含有する樹脂組成物を塗布して、ラミネートチューブ容器形成用積層材におけるバリア性樹脂膜を形成することがで記載されている。この技術は、塗布方式によって紫外線吸収性層を形成することに関する。
【先行技術文献】
【特許文献】
【０００６】
【特許文献１】特開２００２−６８２２２号公報
【特許文献２】特開２０１２−１１６０８２号公報
【特許文献３】特開２０１２−１５７７０３号公報
【特許文献４】特開平９−２３９８８９号公報
【特許文献５】特開平１１−２００７３号公報
【発明の概要】
【発明が解決しようとする課題】
【０００７】
特許文献１〜３の技術のように、透明容器の材料である積層体のうちの一層に紫外線吸収剤を練り込む方法によると、以下のことが懸念される。
【０００８】
有機系の紫外線吸収剤を用いると、紫外線吸収剤のブリードアウトが懸念される。経時、加温等によって紫外線吸収剤がブリードアウトすると、容器に印刷を施す場合にはインキの密着性が悪化し、ドライラミネート加工を行う場合にはラミネート強度が損なわれるおそれがある。
【０００９】
この点、特許文献４に記載されたような、ブリードアウト防止効果を有する酸素原子含有熱可塑性樹脂を用いる技術によると、紫外線吸収剤のブリードアウトを抑止し得る。しかし、この特許文献４の記載された積層フィルムは、その製造方法が煩雑であることから、容器のコストアップの要因となる。
【００１０】
一方、無機系の紫外線吸収剤を用いると、積層体のうちの一層に紫外線吸収剤を練り込んでも、ブリードアウトするおそれが少ない。しかしながら、無機系の紫外線吸収剤の使用は、得られる積層体の透明性を損なうおそれがあるため、好ましくない。
【００１１】
特許文献５に記載された、塗布方式によって紫外線吸収性層を形成する技術では、塗布層の厚みが制限されているため、紫外線吸収の機能を発現するための条件の設定が困難であると考えられる。特許文献５にも、塗布液に含まれる紫外線吸収材の種類及び含有量についての具体的指針はない。また、透明容器がラミネートチューブである場合に採用されている印刷方法は、ほとんどがＵＶ印刷である。ＵＶ印刷に用いるＵＶインキ中に紫外線吸収剤を添加すると、印刷層の硬化不良を引き起こし得る。
【００１２】
本発明は、従来技術における上記の事情に鑑みてなされた。したがって本発明の目的は、透明性が高く、印刷適性を有し、かつ紫外線カット機能を有する透明積層体を提供することである。
【課題を解決するための手段】
【００１３】
本発明は、以下のとおりである。
【００１４】
［１］外層、接着剤層、及び内層をこの順に有し、
前記接着剤層が、ベンゾトリアゾール系紫外線吸収剤及びベンゾフェノン系紫外線吸収剤を含む、
透明積層体。
［２］前記ベンゾトリアゾール系紫外線吸収剤の量が、前記透明積層体の面積当たり、０．１０ｇ／ｍ２以上０．３０ｇ／ｍ２以下であり、
前記ベンゾフェノン系紫外線吸収剤の量が、前記透明積層体の面積当たり、０．１０ｇ／ｍ２以上２．００ｇ／ｍ２以下である、
［１］に記載の透明積層体。
［３］前記外層及び前記内層が、それぞれ、ＬＬＤＰＥフィルムを含む単層構成又は多層構成の層である、［１］又は［２］に記載の透明積層体。
［４］前記内層が、ＰＥＴ層を更に含む多層構成の層である、［３］に記載の透明積層体。
［５］前記接着剤層が、２液硬化型の接着剤と、ベンゾトリアゾール系紫外線吸収剤及びベンゾフェノン系紫外線吸収剤とを含む、２液硬化型の紫外線吸収性接着剤組成物の硬化物から構成される層である、［１］〜［４］のいずれか一項に記載の透明積層体。
［６］前記２液硬化型の接着剤の硬化剤が、脂肪族系硬化剤である、［５］に記載の透明積層体。
［７］前記透明積層体について、測定波長２００ｎｍ〜５００ｎｍ、スキャン速度６００ｎｍ／分、及びスリット幅４．００ｎｍの条件にて紫外線透過率を測定したときに、波長３６０ｎｍｍ、３３０ｎｍ、及び２７０ｎｍにおける紫外線透過率がいずれも５．０％以下である、［１］〜［６］のいずれか一項に記載の透明積層体。
［８］チューブ容器に用いられる、［１］〜［７］のいずれか一項に記載の透明積層体。
［９］外層及び内層を、ベンゾトリアゾール系紫外線吸収剤及びベンゾフェノン系紫外線吸収剤を含む接着剤層を介して積層することを含む、透明積層体の製造方法。
［１０］前記外層と前記内層とを、２液硬化型の接着剤と、ベンゾトリアゾール系紫外線吸収剤及びベンゾフェノン系紫外線吸収剤とを含む、２液硬化型の紫外線吸収性接着剤組成物を用いるドライラミネートによって積層する、［９］に記載の透明積層体の製造方法。
［１１］接着剤と、
ベンゾトリアゾール系紫外線吸収剤及びベンゾフェノン系紫外線吸収剤と、
酢酸エチルと
を含む、紫外線吸収性接着剤組成物。
［１２］前記接着剤が２液硬化型の接着剤である、［１１］に記載の紫外線吸収性接着剤組成物。
【発明の効果】
【００１５】
本発明によると、透明性が高く、印刷適性を有し、かつ紫外線カット機能を有する透明積層体が提供される。
【図面の簡単な説明】
【００１６】
【図１】図１は、本発明の透明積層体の層構成を説明するための概略断面図である。
【図２】図２は、比較例１〜３でそれぞれ得られた透明積層体試料の紫外線透過率チャートである。
【図３】図３は、実施例５で得られた透明積層体試料の紫外線透過率チャートである。
【図４】図４（ａ）は、実施例１３で得られた透明積層体の表面をエタノールで拭き取る前の紫外線透過率チャートであり、図４（ｂ）は、この透明積層体の表面をエタノールで拭き取った後の紫外線透過率チャートである。
【図５】図５（ａ）は、実施例１３で得られた透明積層体の裏面をエタノールで拭き取る前の紫外線透過率チャートであり、図５（ｂ）は、この透明積層体の裏面をエタノールで拭き取った後の紫外線透過率チャートである。
【発明を実施するための形態】
【００１７】
＜透明積層体＞
本発明の透明積層体は、
外層、接着剤層、及び内層をこの順に有し、
接着剤層が、ベンゾトリアゾール系紫外線吸収剤及びベンゾフェノン系紫外線吸収剤を含む。
【００１８】
本発明は、透明積層体における接着剤層が、ベンゾトリアゾール系紫外線吸収剤及びベンゾフェノン系紫外線吸収剤の２種類の紫外線吸収剤を含むことを特徴とする。
【００１９】
透明積層体における接着剤層は、接着剤材料を溶媒に溶解した溶液状の接着剤組成物として塗布して形成されることが多い。この接着剤組成物の塗布量には限界があるため、得られる接着剤層は薄層になり、したがって、接着剤層に含まれ得る紫外線吸収剤の絶対量には限界がある。一方で、透明積層体を包装容器として使用するときの内容物の劣化防止のためには、広い範囲の紫外光の透過を遮断することが要求される。
【００２０】
薄層の接着剤層に含まれ得る程度の少量で、広い範囲の紫外光の透過を遮断することができ、しかも接着剤組成物に使用される溶媒に可溶な紫外線吸収剤、又はこのような紫外線吸収剤の組み合わせは、従来技術において知られていない。
【００２１】
本発明は、透明積層体における接着剤層に、ベンゾトリアゾール系紫外線吸収剤及びベンゾフェノン系紫外線吸収剤の２種類の紫外線吸収剤を含ませることにより、上記の要求のすべてを同時に満たすことに成功したものである。
【００２２】
［外層］
本発明の透明積層体における外層は、透明樹脂層であってよく、特に、ヒートシール性を有する透明樹脂層を含む単層構成又は多層構成の層であってよい。
【００２３】
本発明の透明積層体を用いて容器を製造するとき、シート状の透明積層体を筒状に丸めて外層及び内層の端部を重複させ、この重複部をヒートシールして筒状体に成形することがある。このとき、外層と内層とが融着するようにヒートシールされるから、外層を構成するヒートシール性を有する透明樹脂としては、内層樹脂とのヒートシール性が良好なものが好ましい。
【００２４】
透明樹脂層、特に上記のようなヒートシール性を有する透明樹脂としては、例えばポリエチレン（ＰＥ）等を挙げることができる。ポリエチレンは、具体的には、例えば、低密度ポリエチレン（ＬＤＰＥ）、線状低密度ポリエチレン（ＬＬＤＰＥ）、中密度ポリエチレン（ＭＤＰＥ）、高密度ポリエチレン（ＨＤＰＥ）等であってよい。ヒートシール性を有する透明樹脂は、これらの樹脂のシート、フィルム、又はこれらの樹脂を含む組成物を用いて形成されたコーティング膜であってよく、特にＬＬＤＰＥフィルムであってよい。したがって、外層は、ＬＬＤＰＥフィルムを含む単層構成又は多層構成の層であってよい。
【００２５】
本発明の透明積層体における外層は、透明樹脂層、特にＬＬＤＰＥフィルムの他に、例えば、ポリエステル層、無機蒸着層等を有していてよい。ポリエステル層は、例えば、ポリエチレンテレフタレート（ＰＥＴ）等から構成される一軸又は二軸の延伸フィルム等であってよい。
【００２６】
外層の厚みは、例えば、２０μｍ以上、４０μｍ以上、６０μｍ以上、又は８０μｍ以上であってよく、例えば、１５０μｍ以下、１４０μｍ以下、１３０μｍ以下、１２０μｍ以下、１１０μｍ以下、又は１００μｍ以下であってよい。
【００２７】
［接着剤層］
本発明の透明積層体の接着剤層は、ベンゾトリアゾール系紫外線吸収剤及びベンゾフェノン系紫外線吸収剤の双方を含む。
【００２８】
本発明の透明積層体における接着剤層は、ベンゾトリアゾール系紫外線吸収剤及びベンゾフェノン系紫外線吸収剤の双方を含み、外層と内層とを接着して積層することができる限り、任意のものであってよい。この接着剤層は、１液型又は２液型の接着剤を含む接着剤組成物の硬化物であってもよい。
【００２９】
１液型の接着剤は、例えば、酢酸ビニル樹脂系接着剤、エチレン・酢酸ビニル共重合体系接着剤、アクリル樹脂系接着剤、塩化ビニル樹脂系接着剤、クロロプレンゴム系接着剤等であってよい。
【００３０】
２液型の接着剤は、例えば、エポキシ樹脂系接着剤、シリコーン樹脂系接着剤、ポリウレタン系接着剤等の、主剤と硬化剤とから構成される２液硬化型の接着剤であってよい。
【００３１】
得られる透明積層体が紫外光の照射によって変色しないようにするために、接着剤は芳香族環を有しないものであってよい。例えば、２液反応型接着剤の硬化剤は、脂肪族系硬化剤であってよい。
【００３２】
本発明の透明積層体における接着剤層は、上記の接着剤、例えば２液硬化型接着剤の主剤及び硬化剤、並びにベンゾトリアゾール系紫外線吸収剤及びベンゾフェノン系紫外線吸収剤が溶媒に溶解された、２液硬化型の紫外線吸収性接着剤組成物を硬化させることによって得ることができる。溶媒は、例えば酢酸エチル等であってよい。
【００３３】
本発明の透明積層体における接着剤層は、外層と内層とのラミネート強度を十分に高くする観点から、透明積層体単位面積当たりの接着剤層の量として、２．０ｇ／ｍ２以上、２．５ｇ／ｍ２以上、３．０ｇ／ｍ２以上、３．５ｇ／ｍ２以上、又は４．０ｇ／ｍ２以上の量であってよい。一方で、ラミネート強度を確保すること、若しくは塗布法による製造を可能にすること、又はこれらの双方の観点から、透明積層体単位面積当たりの接着剤層の量は、８．０ｇ／ｍ２以下、７．０ｇ／ｍ２以下、６．０ｇ／ｍ２以下、又は５．０ｇ／ｍ２以下の量であってよい。
【００３４】
（ベンゾトリアゾール系紫外線吸収剤）
ベンゾトリアゾール系紫外線吸収剤は、ヒドロキシフェニル置換ベンゾトリアゾール化合物、そのハロゲン化物等であってよい。
【００３５】
具体的には、ヒドロキシフェニル置換ベンゾトリアゾール化合物は、例えば、２−（２−ヒドロキシ−５−メチルフェニル）ベンゾトリアゾール、２−（２−ヒドロキシ−５−ｔ−ブチルフェニル）ベンゾトリアゾール、２−（２−ヒドロキシ−３，５−ジメチルフェニル）ベンゾトリアゾール、２−（２−メチル−４−ヒドロキシフェニル）ベンゾトリアゾール、２−（２−ヒドロキシ−３−ｔ−ブチル−５−メチルフェニル）ベンゾトリアゾール、２−（２−ヒドロキシ−３，５−ジ−ｔ−アミルフェニル）ベンゾトリアゾール、２−（２−ヒドロキシ−３，５−ジ−ｔ−ブチルフェニル）ベンゾトリアゾール等であってよい。
【００３６】
ヒドロキシフェニル置換ベンゾトリアゾール化合物のハロゲン化物は、例えば、２−（２−ヒドロキシ−３−ｔ−ブチル−５−メチルフェニル）−５−クロロベンゾトリアゾール（別名：２−（５−クロロ−２Ｈ−ベンゾトリアゾール−２−イル）−６−ｔ−ブチル−４−メチルフェノール）、２−（２−ヒドロキシ−３，５−ジ−ｔ−ブチルフェニル）−５−クロロベンゾトリアゾール、２−（２−ヒドロキシ−３−（２−メチルペンタン−２−イル）−５−（２−メチルブタン−２−イル）フェニル）−５−クロロベンゾトリアゾール、２−（２−ヒドロキシ−３−ｔ−ブチル−５−（２−オクチルオキシカルボニルエチル）フェニル）−５−クロロベンゾトリアゾール等であってよい。
【００３７】
接着剤層におけるベンゾトリアゾール系紫外線吸収剤の使用量は、透明積層体の面積当たり、例えば、０．１０ｇ／ｍ２以上、０．１３ｇ／ｍ２以上、０．１５ｇ／ｍ２以上、０．１７ｇ／ｍ２以上、０．１９ｇ／ｍ２以上、又は０．２１ｇ／ｍ２以上であってよい。ベンゾトリアゾール系紫外線吸収剤の使用量を十分に多くすると、紫外光を効果的に遮断することができ、特に、後述のベンゾフェノン系紫外線吸収剤による遮断が不十分な３８０ｎｍ以上４００ｎｍ以下の波長領域の紫外光及び波長３１０ｎｍ付近の紫外光を、十分に遮断することができる。
【００３８】
接着剤層におけるベンゾトリアゾール系紫外線吸収剤の使用量は、透明積層体の面積当たり、例えば、０．３０ｇ／ｍ２以下、０．２８ｇ／ｍ２以下、０．２５ｇ／ｍ２以下、０．２３ｇ／ｍ２以下、又は０．２１ｇ／ｍ２以下であってよい。ベンゾトリアゾール系紫外線吸収剤の使用量が過剰でない接着剤層は、外層と内層とを高い接着力で積層することができ、両層間のラミネート強度を十分に高いものとすることができる。
【００３９】
接着剤層におけるベンゾトリアゾール系紫外線吸収剤の使用量は、紫外線の遮断性とラミネート強度とのバランスを最大限に考慮した場合、透明積層体の面積当たり、例えば、０．１３ｇ／ｍ２以上０．２８ｇ／ｍ２以下の範囲であってよい。
【００４０】
（ベンゾフェノン系紫外線吸収剤）
ベンゾフェノン系紫外線吸収剤は、ヒドロキシ置換ベンゾフェノン化合物物等であってよい。
【００４１】
ヒドロキシ置換ベンゾフェノン系紫外線吸収剤は、例えば、２−ヒドロキシ−４−メトキシベンゾフェノン、２−ヒドロキシ−４−メトキシ−２’−カルボキシベンゾフェノン、２−ヒドロキシ−４−ｎ−オクトキシベンゾフェノン（別名：［２−ヒドロキシ−４−（オクチルオキシ）フェニル］（フェニル）メタノン）、２−ヒドロキシ−４−ｎ−ドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−４−メトキシ−５−スルホベンゾフェノン、２−ヒドロキシ−５−クロロベンゾフェノン、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン等であってよい。
【００４２】
接着剤層におけるベンゾフェノン系紫外線吸収剤の使用量は、透明積層体の面積当たり、例えば、０．１０ｇ／ｍ２以上、０．１３ｇ／ｍ２以上、０．１５ｇ／ｍ２以上、０．１７ｇ／ｍ２以上、０．１８ｇ／ｍ２以上、又は０．２０ｇ／ｍ２以上であってよい。ベンゾフェノン系紫外線吸収剤の使用量を十分に多くすると、特に、ベンゾトリアゾール系紫外線吸収剤による遮断が不十分な波長３３０ｎｍ付近の紫外光を、十分に遮断することができる。
【００４３】
接着剤層におけるベンゾフェノン系紫外線吸収剤の使用量は、透明積層体の面積当たり、例えば、２．００ｇ／ｍ２以下、１．８０ｇ／ｍ２以下、１．５０ｇ／ｍ２以下、１．３０ｇ／ｍ２以下、１．００ｇ／ｍ２以下、０．８０ｇ／ｍ２以下、０．５０ｇ／ｍ２以下、０．４０ｇ／ｍ２以下、又は０．３０ｇ／ｍ２以下であってよい。ベンゾフェノン系紫外線吸収剤の使用量が過剰でない接着剤層は、外層と内層とを高い接着力で積層することができ、両層間のラミネート強度を十分に高いものとすることができる。
【００４４】
接着剤層におけるベンゾフェノン系紫外線吸収剤の使用量は、紫外線の遮断性とラミネート強度とのバランスを最大限に考慮した場合、透明積層体の面積当たり、例えば、０．１５ｇ／ｍ２以上１．７６ｇ／ｍ２以下の範囲であってよい。
【００４５】
（ベンゾトリアゾール系紫外線吸収剤及びベンゾフェノン系紫外線吸収剤の併用）
接着剤層におけるベンゾトリアゾール系紫外線吸収剤及びベンゾフェノン系紫外線吸収剤の合計の使用量は、透明積層体の単位面積あたり、例えば、０．３０ｇ／ｍ２以上、０．３５ｇ／ｍ２以上、０．４０ｇ／ｍ２以上、又は０．４５ｇ／ｍ２以上であってよく、例えば、２．５０ｇ／ｍ２以下、２．００ｇ／ｍ２以下、１．５０ｇ／ｍ２以下、１．００ｇ／ｍ２以下、又は０．５０ｇ／ｍ２以下であってよい。
【００４６】
透明積層体における外層と内層とのラミネート強度を十分に高いものとし、かつ、高度の紫外線吸収能及び高度の透明性を示す透明積層体とするための、接着剤層中の紫外線吸収剤の好ましい使用量は、透明積層体の単位面積あたり、０．１３ｇ／ｍ２以上０．２８ｇ／ｍ２以下のベンゾトリアゾール系紫外線吸収剤と、０．１５ｇ／ｍ２以上１．７６ｇ／ｍ２以下のベンゾフェノン系紫外線吸収剤とを組み合わせて使用してよい。特に好ましくは、ベンゾトリアゾール系紫外線吸収剤０．２３ｇ／ｍ２と、ベンゾフェノン系紫外線吸収剤０．２４ｇ／ｍ２との組み合わせである。
【００４７】
（紫外線吸収剤の含有量の測定）
透明積層体における、ベンゾトリアゾール系紫外線吸収剤及びベンゾフェノン系紫外線吸収剤それぞれの含有量は、透明積層体試料を溶媒に浸漬して紫外線吸収剤を抽出し、必要に応じて濃縮したうえで、得られた抽出液の液体クロマトグラフィーを測定することにより、定量することができる。液体クロマトグラフィーの測定結果を、もとの透明積層体試料の単位面積当たりの値に換算すればよい。抽出溶媒としては、例えばクロロホルムが適切である。
【００４８】
［内層］
本発明の透明積層体における内層は、透明樹脂層を含む単層構成又は多層構成の層であってよい。
【００４９】
本発明の透明積層体を用いて容器を製造するときに、内層と外層とを融着させることが予定されている場合、内層はヒートシール性を有する透明樹脂層を含んでよく、外層樹脂とのヒートシール性が良好な透明樹脂層を含んでよい。
【００５０】
内層を構成する透明樹脂としては、例えばポリエチレン等を挙げることができ、例えば、ＬＤＰＥ、ＬＬＤＰＥ、ＭＤＰＥ、ＨＤＰＥ等から適宜に選択して使用してよい。内層を構成する透明樹脂は、これらの樹脂のシート、フィルム、又はこれらの樹脂を含む組成物を用いて形成されたコーティング膜であってよく、特にＬＬＤＰＥフィルムであってよい。したがって、内層は、ＬＬＤＰＥフィルムを含む単層構成又は多層構成の層であってよい。
【００５１】
本発明の透明積層体における内層は、上記のような透明樹脂層、特にＬＬＤＰＥフィルムの他に、透明積層体に剛性を付与する基材層を有していてよい。基材層は、例えば、ポリエステル層、ナイロン層等であってよい。ポリエステル層は、例えば、ポリエチレンテレフタレート（ＰＥＴ）等から構成される一軸又は二軸の延伸フィルム等であってよい。ナイロン層は、例えば、６−ナイロン、６，６−ナイロン等から構成される一軸又は二軸の延伸フィルム等であってよい。
【００５２】
剛性の付与効果を有効に発揮させるとの観点から、基材層の厚みは、例えば、８μｍ以上、１０μｍ以上、又は１２μｍ以上であってよい。一方で、基材層を過度に厚くすると、費用対効果の面で不利となり、また、シールの際のサイドシーム形成への悪影響を回避するとの観点から、基材層の厚みは、例えば、２５μｍ以下、２０μｍ以下、又は１５μｍ以下であってよい。
【００５３】
内層の厚みは、例えば、２０μｍ以上、４０μｍ以上、６０μｍ以上、又は８０μｍ以上であってよく、例えば、４００μｍ以下、３５０μｍ以下、３００μｍ以下、２５０μｍ以下、２００μｍ以下、１５０μｍ以下、又は１００μｍ以下であってよい。内層が基材層を含むとき、これらの厚みは、基材層の厚みを含む値である。
【００５４】
［印刷層］
本発明の透明積層体は、必要に応じて、印刷層を含んでよい。印刷層は、例えば、内容物の製品名、説明、注意事項等、及び購買意欲を刺激するための意匠等の印刷絵柄を含んでよい。印刷層は、外層及び内層のどちらに配置してもよい。外層及び内層が多層である場合には、これらの多層のうちの任意の層に配置してよい。例えば、内層のうちの、内容物に接する側とは反対側の最外面上に印刷層を配置して、該印刷層上に本発明所定の接着剤層を介して外層を接着することも、本発明の範囲に含まれる。
【００５５】
印刷層の形成は、公知のインキ組成物（例えばＵＶインキ組成物）を使用して、例えば、オフセット印刷、グラビア印刷、フレキソ印刷、凸版印刷等の適宜の印刷方法によって行われてよい。
【００５６】
＜透明積層体の製造方法＞
本発明の透明積層体は、例えば、外層及び内層を、ベンゾトリアゾール系紫外線吸収剤及びベンゾフェノン系紫外線吸収剤を含む接着剤層を介して積層することを含む方法により、製造されてよい。
【００５７】
外層、内層、及び紫外線吸収剤としては、それぞれ、透明積層体を構成する材料として上記に例示したものの中から、所望のものを選択して用いてよい。外層又は内層が多層構成のものである場合には、例えば、溶融押出ラミネート、ドライラミネート等の適宜の方法によって積層したうえで用いてよい。外層又は内層が他層構成である場合の積層、及び外層と内層との接着に先立ち、層の加工面に予めコロナ放電処理等の適宜の処理を行っておいてもよい。
【００５８】
接着剤層は、外層若しくは内層又はこれらの双方の面上に、例えば、
接着剤と、
ベンゾトリアゾール系紫外線吸収剤及びベンゾフェノン系紫外線吸収剤と、
酢酸エチルと
を含む、紫外線吸収性接着剤組成物を塗布した後、外層と内層とを積層し、次いで紫外線吸収性接着剤組成物中の溶媒を除去し、かつ接着剤を硬化させることによって形成されてよい。
【００５９】
上記の紫外線吸収性接着剤組成物に含まれる接着剤は、１液型の接着剤であっても、２液型（２液硬化型）の接着剤であってもよく、上記に例示した接着剤の中から、所望のものを選択して用いてよい。ベンゾトリアゾール系紫外線吸収剤及びベンゾフェノン系紫外線吸収剤それぞれの種類及び量も、透明積層体における所望の接着剤層に応じて、適宜に設定されてよい。酢酸エチルの使用量は、得られる紫外線吸収性接着剤組成物中の固形分含量が、例えば、１０重量％以上、１５重量％以上、又は２０重量％以上、例えば、６０重量％以下、５０重量％以下、４０重量％以下となるような量で使用されてよい。
【００６０】
本発明の透明積層体は、特に、外層と内層とを、２液硬化型の接着剤と紫外線吸収剤とを含む、２液硬化型の紫外線吸収性接着剤組成物を用いるドライラミネートによって積層することが好ましい。この２液硬化型の紫外線吸収性接着剤組成物は、２液硬化型の接着剤と、ベンゾトリアゾール系紫外線吸収剤及びベンゾフェノン系紫外線吸収剤と、酢酸エチルとを含んでいてよい。
【００６１】
＜透明積層体の特性＞
本発明の透明積層体は、透明性、特に可視光に対する透明性が高いとともに、紫外光に対する遮断性に優れるものである。
【００６２】
紫外光に対する遮断性に関しては、本発明の透明積層体について、紫外可視近赤外分光光度計を用い、測定波長２００ｎｍ〜５００ｎｍ、スキャン速度６００ｎｍ／分、及びスリット幅４．００ｎｍの条件にて紫外線透過率を測定したときに、波長３６０ｎｍｍ、３３０ｎｍ、及び２７０ｎｍにおける紫外線透過率は、いずれも５．０％以下であってよい。このときの透明積層体の３６０ｎｍにおける紫外線透過率は、４．５％以下、４．０％以下、３．５％以下、又は３．０％以下であってよい。透明積層体の３３０ｎｍ及び２７０ｎｍにおける紫外線透過率は、それぞれ、４．０％以下、３．０％以下、２．０％以下、又は１．５％以下であってよい。
【００６３】
上記のとおり、本発明の透明積層体は、特に３６０ｎｍ以下の波長領域の紫外光に対する遮断効率が高い。したがって、本発明の透明積層体は、外層及び内層が紫外線遮断性を持たない材料（例えばＰＥ）である場合でも、高度の紫外線遮断性が付与されたものとなる。また、積層体材料として一般的に使用されるＰＥＴは、３００ｎｍ以下の波長領域の紫外光はよく遮断するが、３２０ｎｍ以上の波長領域では有意の透過率を示す。本発明の透明積層体は、外層及び内層がＰＥＴから構成される場合であっても、３６０ｎｍ以下の紫外光を効率よく遮断することができるから、外層及び内層の材料が本来有していた紫外線遮断範囲が広がることとなる。
【００６４】
可視光に対する透明性に関して、本発明の透明積層体について、ＪＩＳ  Ｋ  ７１０５に準拠して測定したヘイズは、例えば、４０％以下、３８％以下、３６％以下、３４％以下、３２％以下、又は３０％以下であってよい。
【００６５】
本発明の透明積層体は、外層と内層とが紫外線吸収剤を含む接着剤層によって接着されているにもかかわらず、両層間のラミネート強度が非常に高いものである。具体的には、本発明の透明積層体から作製した幅１５ｍｍの試験片について、ＪＩＳ  Ｋ  ６８５４に準拠して測定したＴ型剥離強度は、１０．０Ｎ／１５ｍｍ以上、１２．０Ｎ／１５ｍｍ以上、１３．０Ｎ／１５ｍｍ以上、１３．５Ｎ／１５ｍｍ以上、１４．０Ｎ／１５ｍｍ以上、１４．５Ｎ／１５ｍｍ以上、又は１５Ｎ／１５ｍｍ以上であってよい。
【００６６】
＜透明積層体の用途＞
本発明の透明積層体は、例えば、ラミネートチューブ容器、ラミネート包装袋等として用いられてよい。本発明の透明積層体は、具体的には例えば、化粧品、医薬品、食品等のラミネートチューブ容器として用いられてよい。
【００６７】
ラミネートチューブ容器は、胴部、胴部よりも径の小さい口部、及び胴部と口部とを連結する肩部から成っていてよい。ラミネートチューブ容器は、例えば、本発明の透明積層体を筒状に丸めて筒状の胴部を形成した後、別途に製造した肩部及び口部と溶着させる方法、圧縮成形によって肩部の形成と筒状胴部との溶着とを同時に行う方法、等を含む適宜の方法等によって製造されてよい。
【実施例】
【００６８】
以下の実施例及び比較例において使用した樹脂フィルム及び試薬は、それぞれ、以下とおりである。以下において、樹脂フィルムの名称の後に記載されたカッコ内の数字はフィルム厚み（μｍ）である。
【００６９】
［樹脂フィルム］
ＬＬＤＰＥ１（１００）：タマポリ（株）製、直鎖低密度ポリエチレン、品名「ＳＥ６２０Ｎ」、厚み１００μｍ
ＬＬＤＰＥ２（８０）：東洋紡（株）製、直鎖低密度ポリエチレン、品名「ＬＩＸ−ＮＰ  Ｌ４１０２」、厚み８０μｍ
ＬＤＰＥ：旭化成（株）製、低密度ポリエチレン、品名「サンテック−ＬＤ  Ｍ１８８０Ｅ」
ＰＥＴ（１２）：ユニチカ（株）製、二軸延伸ポリエステルフィルム、品名「ＰＥＴＢ」、厚み１２μｍ
【００７０】
［接着剤］
エステル系主剤（東洋インキ（株）製、品名「ＴＭ２７７」、不揮発分５５重量％）及び脂肪族系硬化剤（東洋インキ（株）製、品名「ＣＡＴ−ＲＴ８６」、不揮発分６０重量％）から構成される、２液反応硬化型ドライラミネート接着剤
【００７１】
［紫外線吸収剤］
ＬＡ−３６：（株）ＡＤＥＫＡ製、ベンゾトリアゾール系紫外線吸収剤、２−（５−クロロ−２Ｈ−ベンゾトリアゾール−２−イル）−６−ｔ−ブチル−４−メチルフェノール、品名「アデカスタブＬＡ−３６」
１４１３：（株）ＡＤＥＫＡ製、ベンゾフェノン系紫外線吸収剤、［２−ヒドロキシ−４−（オクチルオキシ）フェニル］（フェニル）メタノン、品名「アデカスタブ１４１３」
【００７２】
＜紫外線透過率の評価＞
［比較例１〜４及び実施例１〜８］
（１）紫外線吸収性接着剤組成物の調製
接着剤（主剤）１０ｇ（不揮発分５．５ｇ）と酢酸エチル１１．９４ｇとを混合して、溶液Ａを得た。紫外線吸収剤「ＬＡ−３６」及び「１４１３」の各所定量を量り取り、溶液Ａに混合して、溶液Ｂを得た。次いで、接着剤（硬化剤）２ｇ（不揮発分１．２ｇ）を、溶液Ｂに混合して、２液硬化型の紫外線吸収性接着剤組成物を調製した。
【００７３】
ここで、紫外線吸収剤「ＬＡ−３６」及び「１４１３」は、それぞれ、接着剤中の固形分（すなわち、接着剤（主剤）及び接着剤（硬化剤）の不揮発分の合計重量）を１００重量％としたときに、表１の「接着剤に対する重量比」欄に示した割合（重量％）となる量を混ぜ合わせて使用した。
【００７４】
なお、比較例４では、ベンゾトリアゾール系紫外線吸収剤「ＬＡ−３６」の使用量を、接着剤中の固形分に対する重量割合が７重量％（透明積層体の単位面積当たり０．３４ｇ／ｍ２）となる量に設定して、紫外線吸収性接着剤組成物の調製を試みたが、紫外線吸収剤が完全には溶解しなかったため、以降の実験を行わなかった。
【００７５】
（２）透明積層体の作製
ＬＬＤＰＥ１（１００）を２枚準備し、それぞれの片面にコロナ放電処理を施した。
【００７６】
ＬＬＤＰＥ１（１００）のうちの１枚のコロナ放電処理面上に、紫外線吸収性接着剤組成物を、グラビア塗布により固形分換算４．２ｇ／ｍ２の塗布量にて塗布し、もう１枚のＬＬＤＰＥ１（１００）のコロナ放電処理面と貼り合わせ、４０℃において５日間（１２０時間）静置して接着剤を硬化させることにより、以下の層構成の透明積層体を得た。
ＬＬＤＰＥ１（１００）／紫外線吸収剤含有接着剤層／ＬＬＤＰＥ１（１００）
【００７７】
（３）紫外線吸収剤の含有量の測定
得られた透明積層体を１０ｃｍ×１０ｃｍの正方形シート状にカットしたものを試料とした。このシートを１辺約１ｃｍの略正方形の小片状に細断して、クロロホルム中に浸漬し、紫外線吸収剤を抽出した。抽出液を減圧にて濃縮した後に液体クロマトグラフィーを行い、抽出液に含まれていた紫外線吸収剤の量を定量し、測定に用いた透明積層体試料の単位面積当たりの値に換算した。
【００７８】
（４）紫外線透過率の測定
（株）日立ハイテクサイエンス製の紫外可視近赤外分光光度計、品名「ＵＨ４１５０」を用い、以下の条件下で、得られた透明積層体試料の紫外線透過率を測定した。このときの、波長３６０ｎｍｍ、３３０ｎｍ、及び２７０ｎｍにおける紫外線透過率を、透明積層体の透明性の指標として採用した。
測定波長：２００ｎｍ〜５００ｎｍ
スキャン速度：６００ｎｍ／分
サンプリング間隔：１ｎｍ
スリット幅：４．００ｎｍ
【００７９】
（５）ヘイズの測定
得られた透明積層体のヘイズを、（株）村上色彩技術研究所製のヘイズ・透過率・反射計、品名「ＨＲ１００」を用い、ＪＩＳ  Ｋ  ７１０５に準拠して測定した。
【００８０】
（６）測定結果の提示
比較例１〜３及び実施例１〜８の透明積層体試料について得られた波長３６０ｎｍ、３３０ｎｍ、及び２７０ｎｍの紫外線透過率、並びにヘイズの測定結果を、各透明積層体中の紫外線吸収剤の含有量とともに、表１に示した。また、波長３６０ｎｍ、３３０ｎｍ、及び２７０ｎｍの紫外線透過率の数値の根拠として用いた、比較例１〜３の透明積層体試料の紫外線透過率チャートを図２に、実施例５の透明積層体試料の紫外線透過率チャートを図３に、それぞれ示した。
実施例１〜４及び実施例６〜８の紫外線透過率チャートの添付は省略するが、表１中のこれらの実施例における紫外線透過率の数値は、それぞれ該当する紫外線透過率チャートから抜粋した数値である。
【００８１】
【表１】
2019069552.tif 000003
【００８２】
表１、並びに図２及び図３を参照すると、以下のことが理解される。
【００８３】
接着剤層中の紫外線吸収剤としてベンゾトリアゾール系紫外線吸収剤「ＬＡ−３６」のみを含む比較例１の透明積層体試料では、４００ｎｍよりも短い波長で紫外線透過率が急激に減少し、３６０ｎｍ付近ではほぼ問題のない透過率レベルに達したが、波長３３０ｎｍ付近及び２７０ｎｍ付近で透過率が高くなるピークが見られた。ベンゾトリアゾール系紫外線吸収剤「ＬＡ−３６」の量を接着剤組成物中の不揮発分に対して７重量％（透明積層体の単位面積当たり０．３４ｇ／ｍ２に相当）まで増やした比較例４では、上述のとおり、接着剤組成物中の紫外線吸収剤を溶媒に完全に溶解することはできなかった。
【００８４】
一方、接着剤中の紫外線吸収剤としてベンゾフェノン系紫外線吸収剤「１４１３」のみを含む比較例２の透明積層体試料では、３８０ｎｍ付近まで高い紫外線透過率が維持された。比較例２の透明積層体試料の紫外線透過率は、３８０ｎｍよりも低い波長で減少したが、３６０ｎｍ付近では高いレベルを維持しており、更に３１０ｎｍ付近及び２７０ｎｍ付近で透過率が高くなるピークが見られた。
【００８５】
比較例２におけるベンゾフェノン系紫外線吸収剤「１４１３」の含有量を増加させた比較例３の透明積層体試料の紫外線透過率は、３８０ｎｍよりも短い波長領域において全体的に減少したが、３６０ｎｍ付近の透過率のレベルはまだ高く、３１０ｎｍ付近及び２７０ｎｍ付近で透過率が高くなるピークも維持されていた。
【００８６】
これらに対して、接着剤層中の紫外線吸収剤として、ベンゾトリアゾール系紫外線吸収剤「ＬＡ−３６」及びベンゾフェノン系紫外線吸収剤「１４１３」の双方を含む実施例１の透明積層体試料は、４００ｎｍよりも短い波長で紫外線透過率が急激に減少し、３６０ｎｍ付近で問題のない透過率レベルに達するとともに、波長３３０ｎｍ付近及び３１０ｎｍ付近の透過率の上昇ピークも見られなかった。波長２７０ｎｍ付近に、紫外線透過率が若干上昇するピークが確認されたが、問題になるレベルではない。実施例２〜８の透明積層体試料について測定された波長３６０ｎｍ、３３０ｎｍ、及び２７０ｎｍの紫外線透過率は、いずれも低い値を示した。
【００８７】
また、ここで得られた透明積層体は、いずれもヘイズが低く、可視光線に対して高い透明性を有していた。
【００８８】
以上のことから、接着剤層中にベンゾトリアゾール系紫外線吸収剤及びベンゾフェノン系紫外線吸収剤の双方を含む本発明の態様は、可視光線に対しては高い透明性を示しつつ、３６０ｎｍよりも短い波長領域の紫外線を吸収し、本実施例で測定した領域における紫外線透過率を問題のないレベルまで減少させ得ることが検証された。
【００８９】
＜ラミネート強度の評価＞
［比較例５及び実施例９〜１４］
（１）内層（べース積層体）の作製
以下の手順により、下記の層構成の、印刷絵柄を有する内層を作製した。
（印刷絵柄）／ＬＤＰＥ（４０）／ＰＥＴ（１２）／接着剤層／ＬＬＤＰＥ１（１００）／ＬＤＰＥ（７０）／ＬＬＤＰＥ１（１００）
【００９０】
ＰＥＴ（１２）の片面にコロナ放電処理を施した。このＰＥＴ（１２）のコロナ放電処理面に、２液反応硬化型ドライラミネート接着剤層を介してＬＬＤＰＥ１（１００）を積層して、積層体Ａ（ＰＥＴ（１２）／接着剤層／ＬＬＤＰＥ１（１００））を得た。
【００９１】
積層体ＡのＬＬＤＰＥ１（１００）側の面上に、溶融させたＬＤＰＥを介して別のＬＬＤＰＥ１（１００）を積層し、積層体Ｂ（ＰＥＴ（１２）／接着剤層／ＬＬＤＰＥ１（１００）／ＬＤＰＥ（７０）／ＬＬＤＰＥ１（１００））を得た。
【００９２】
積層体ＢのＰＥＴ（１２）側の面上に、溶融させたＬＤＰＥを、アンカーコート層を介して積層して厚み４０μｍのＬＰＤＥ層（ＬＤＰＥ（４０））として、積層体Ｃ（ＬＤＰＥ（４０）／ＰＥＴ（１２）／接着剤層／ＬＬＤＰＥ１（１００）／ＬＤＰＥ（７０）／ＬＬＤＰＥ１（１００））を得た。
【００９３】
更に、積層体ＣのＬＤＰＥ（４０）側の面上の一部領域に、ＵＶインキを用いて絵柄の印刷を行うことにより、印刷絵柄の層を含めて７層構成の、印刷絵柄を有するベース積層体を得た。
【００９４】
（２）紫外線吸収性接着剤組成物の調製
紫外線吸収剤「ＬＡ−３６」及び「１４１３」の使用量を、それぞれ、接着剤中の固形分を１００重量％としたときに表２の「接着剤に対する重量比」欄に示した割合（重量％）となる量とした他は、［比較例１〜４及び実施例１〜８］におけるのと同様にして、２液硬化型の紫外線吸収性接着剤組成物を調製した。なお、比較例５における接着剤組成物には、紫外線吸収剤が含有されていない。
【００９５】
（３）透明積層体の作製
ベース積層体の、印刷絵柄を有するＬＤＰＥ（４０）側の面上に、紫外線吸収性接着剤組成物を、グラビア塗布により、固形分換算４．２ｇ／ｍ２の塗布量にて塗布し、ＬＬＤＰＥ２（８０）と貼り合わせることにより、以下の層構成の透明積層体を得た。
ＬＬＤＰＥ２（８０）／紫外線吸収剤含有接着剤層／（印刷絵柄）／ＬＤＰＥ（４０）／ＰＥＴ（１２）／接着剤層／ＬＬＤＰＥ１（１００）／ＬＤＰＥ（７０）／ＬＬＤＰＥ１（１００）
【００９６】
（４）ラミネート強度の測定
上記で得られた透明積層体から、ＭＤ方向を長軸として、幅１５ｍｍ×長さ１００ｍｍの短冊状の試験片を切り出し、紫外線吸収剤含有接着剤層を介して貼り合わされたＬＬＤＰＥ２（８０）層とＬＤＰＥ（４０）層との間を剥離し、ＪＩＳ  Ｋ  ６８５４に準拠して以下の条件にてＴ型剥離強度の測定を行った。試験は、各試験片について１０５回ずつ行い、その平均値をラミネート強度として採用した。
測定装置：（株）東洋精機製作所製、ストログラフ、品名「ＶＥＳ１０」
つかみ移動速度：３００ｍｍ／分
【００９７】
（５）紫外線吸収剤の含有量の測定
作製した透明積層体に含まれる紫外線吸収剤を、［比較例１〜４及び実施例１〜８］におけるのと同様にして、液体クロマトグラフィーにて定量した。
【００９８】
（６）測定結果の提示
比較例５、及び実施例９〜１４の透明積層体試料について得られたラミネート強度の測定結果を、各透明積層体中の紫外線吸収剤の含有量とともに、表２に示した。
【００９９】
【表２】
2019069552.tif 000004
【０１００】
表２から明らかなとおり、ベンゾトリアゾール系紫外線吸収剤「ＬＡ−３６」及びベンゾフェノン系紫外線吸収剤「１４１３」の双方を含む接着剤組成物を使用して積層した場合であっても、層間のラミネート強度が損なわれることはなく、高いラミネート強度を示した。上記の実施例においては、内層の最表面に絵柄を印刷したうえで、外層と積層していることにも留意されたい。
【０１０１】
＜ブリードアウトの有無の確認＞
上記の透明積層体において、紫外線吸収剤のブリードアウトの有無の確認を行った。
実施例１３で得られた透明積層体の表面及び裏面を、それぞれ、エタノールで拭き取ったときの、拭き取り前後の紫外線透過率を測定した。この測定は、日立ハイテクサイエンス製ＵＶ−ＶＩＳ分光光度計ＵＨ４１５０を用い、以下の条件下で行った。
測定波長：２１０ｎｍ〜６００ｎｍ
スキャン速度：６００ｎｍ／分
サンプリング間隔：１ｎｍ
スリット幅：４．００ｎｍ
【０１０２】
得られた紫外線透過率のチャートを、図４及び図５に示した。図４（ａ）は、実施例１３で得られた透明積層体の表面をエタノールで拭き取る前の紫外線透過率チャートであり、図４（ｂ）は、この透明積層体の表面をエタノールで拭き取った後の紫外線透過率チャートである。図５（ａ）は、実施例１３で得られた透明積層体の裏面をエタノールで拭き取る前の紫外線透過率チャートであり、図５（ｂ）は、この透明積層体の裏面をエタノールで拭き取った後の紫外線透過率チャートである。
【０１０３】
図４及び図５から明らかなように、透明積層体の表面又は裏面をエタノールにて拭き取る前後で、紫外線透過率に差は見られなかった。このことから、透明積層体の表面又は裏面に、紫外線吸収能に影響を与える程度の紫外線吸収剤のブリードアウトは起きていないことが確認された。
【０１０４】
＜ヘイズの測定＞
実施例１３で作製した透明積層体の、印刷絵柄を有さない透明な部分のヘイズを、（株）村上色彩技術研究所製のヘイズ・透過率・反射計、品名「ＨＲ１００」を用い、ＪＩＳ  Ｋ  ７１０５に準拠して測定した。この透明積層体試料のヘイズは、表３に示したとおり、２７．９％であり、容器としたときに内容物の視認が可能な透明性を有していることが確認された。
【０１０５】
【表３】
2019069552.tif 000005
【符号の説明】
【０１０６】
１    外層
２    接着剤層
３    内層
【図１】
2019069552.tif 000006
【図２】
2019069552.tif 000007
【図３】
2019069552.tif 000008
【図４】
2019069552.tif 000009
【図５】
2019069552.tif 000010